СПОСОБ ПОЛУЧЕНИЯ ПОЛИМЕРНОЙ МЕМБРАНЫ

1. Способ получения полимерной мембраны, включающий в себя этапы:
(a) растворения, по меньшей мере, одного амфифильного блок-сополимера в растворителе с образованием заливочного раствора блок-сополимера,
(b) экструзии заливочного раствора на несущую основу с образованием пленки,
(c) испарения части растворителя у поверхности во время выдержки,
(d) контактирования экструдированного раствора с нерастворителем для индукции разделения фаз и получения, таким образом, цельной асимметричной полимерной мембраны с геометрией плоского листа, и
(e) сшивки цельной асимметричной полимерной мембраны путем воздействия тепла или излучения, получая в результате мембрану, имеющую однородную пористость по всей полимерной фазе,
где амфифильный блок-сополимер представляет собой амфифильный блок-сополимер, представляющий собой амфифильный диблок-сополимер, содержащий блоки полярного сополимера и блоки сополимера бензоциклобутена.
2. Способ по п. 1, где амфифильный блок-сополимер представляет собой амфифильный диблок-сополимер, содержащий блоки полярного сополимера и блоки сополимера винилбензоциклобутена.
3. Способ по п. 2, где сополимер винилбензоциклобутена представляет собой 4-винилбензоциклобутен.
4. Способ по любому из предшествующих пунктов, где полярный сополимер выбран из группы, состоящей из сополимеров винилпиридина, сополимеров акрилата и сополимеров метакрилата.
5. Способ по любому из предшествующих пунктов, где амфифильный блок-сополимер выбран из группы, состоящей из диблок-сополимера поли(4-винилбензоциклобутен)-блок-поли(4-винилпиридин) и диблок-сополимера поли(4-винилбензоциклобутен)-блок-поли(метилметакрилат).
6. Способ по любому из предшествующих пунктов, где заливочный раствор экструдируют через прямоугольную фильеру на основу для получения полимерной мембраны с геометрией плоского листа.
7. Способ по п. 6, где основа представляет собой первую катушку материала основы, которую разматывают перед нанесением заливочного раствора на основу.
8. Способ по п. 7, где полимерную мембрану с геометрией плоского листа наматывают на вторую катушку, необязательно вместе с материалом основы, после формирования цельной асимметричной мембраны.
9. Способ по любому из пп. 1-5, где заливочный раствор экструдируют через мундштук с кольцеобразным соплом для получения полимерной мембраны с геометрией полого волокна.
10. Способ по п. 9 включающий в себя этапы:
(a) растворения, по меньшей мере, одного амфифильного блок-сополимера в растворителе с образованием заливочного раствора блок-сополимера, экструзии заливочного раствора через первый мундштук с кольцеобразным соплом в фильере с одновременным продуванием основного газового потока через, по меньшей мере, одно отверстие, окруженное первым мундштуком с кольцеобразным соплом, и экструзии жидкости оболочки, содержащей, по меньшей мере, один нерастворитель, через второй мундштук с кольцеобразным соплом, окружающий первый мундштук, в воздух, и
(b) контактирования экструдированного раствора с нерастворителем в коагуляционной ванне для индукции разделения фаз и получения, таким образом, цельной асимметричной полимерной мембраны с геометрией полого волокна, и
(c) сшивки цельной асимметричной полимерной мембраны путем воздействия тепла или излучения, получая в результате мембрану, имеющую однородную пористость по всей полимерной фазе.
11. Способ по п. 9 включающий в себя этапы:
(a) растворения, по меньшей мере, одного амфифильного блок-сополимера в растворителе с образованием заливочного раствора блок-сополимера, получения половолоконной подложки мембраны, имеющей просвет, окруженный подложкой мембраны,
(b) покрытия и получения внутренней поверхности сначала путем пропускания заливочного раствора через просвет половолоконной подложки мембраны и вдоль ее внутренней поверхности,
(c) затем продувания основного газового потока через просвет покрытой половолоконной мембраны,
(d) затем пропускания нерастворителя (осадителя) через просвет покрытой половолоконной мембраны, получая в результате цельную асимметричную полимерную мембрану с геометрией полого волокна, и
(e) сшивки цельной асимметричной полимерной мембраны путем воздействия тепла или излучения, получая в результате мембрану, имеющую однородную пористость по всей полимерной фазе.
12. Способ разделения потока среды на поток пермеата и поток ретентата с использованием полимерной мембраны, полученной способом по любому из п.п. 1-11.
13. Способ по п. 12, где поток среды представляет собой поток жидкости и/или поток газа.